Brevet FR2913420A1 — publié le 20080912

UTILISATION DANS UNE COMPOSITION DE LIANT HYDRAULIQUE, D'UN CARBONATE DE CALCIUM BROYE A SEC AVEC UN COPOLYMERE DE L'ACIDE (METH)ACRYLIQUE ET UNE FONCTION ALCOXY OU HYDROXY POLYALKYLENEGLYCOL La présente invention concerne le domaine des compositions à base de liants hydrauliques, contenant au moins une matière minérale qui est un carbonate de calcium obtenu par broyage à sec. Un premier objet de l'invention consiste en l'utilisation, dans une composition à base d'un liant hydraulique, d'un carbonate de calcium caractérisé en ce que ledit carbonate est broyé à sec en présence d'un agent d'aide au broyage d'une part, et en ce que l'agent d'aide au broyage d'autre part est un copolymère constitué : a) d'au moins un monomère anionique choisi parmi l'acide acrylique, l'acide méthacrylique et leurs mélanges, b) et d'au moins un monomère non ionique, de formule (I) : R1 R 20 25 (I) dans laquelle : m, n, p et q sont des entiers tels que : m, n, p 5 150, q > 1, et 5 (m+n+p)q 5 150, et préférentiellement 15 S (m+n+p)q On pourra désigner cet agent d'aide au broyage à travers l'expression de copolymère de l'acide (méth)acrylique avec un monomère portant une fonction alcoxy ou hydroxy polyalkylèneglycol. Cette utilisation est aussi caractérisée en ce que ledit copolymère est constitué, exprimé en pourcentage en poids des monomères (la somme des pourcentages en poids de tous les monomères étant égale à 100 %) : a) de 0,5 % à 50 %, préférentiellement de 1 % à 25 %, très préférentiellement de 5 % à 20 %, d'au moins un monomère anionique choisi parmi l'acide acrylique, l'acide méthacrylique et leurs mélanges, b) de 50 % à 99,5 %, préférentiellement de 75 % à 99 %, très préférentiellement de 80 % à 95 %, d'au moins un monomère non ionique, de formule (I) : (I) 10 dans laquelle : m, n, p et q sont des entiers tels que : m, n, p 150, q > 1, et 5 (m+n+p)q 5 150, et préférentiellement 15 (m+n+p)q Cette utilisation est aussi caractérisée en ce que ledit copolymère est obtenu par des procédés de polymérisation radicalaire en solution, en émulsion directe ou inverse, en suspension ou précipitation dans des solvants, en présence de systèmes catalytiques et d'agents de transfert, ou encore par des procédés de polymérisation radicalaire contrôlée et préférentiellement par la polymérisation contrôlée par des nitroxydes (NMP) ou par des cobaloxymes, par la polymérisation par transfert d'atome radicalaire (ATRP), par la polymérisation radicalaire contrôlée par des dérivés soufrés, choisis parmi des carbamates, des dithioesters ou des trithiocarbonates (RAFT) ou des xanthates. Cette utilisation est aussi caractérisée en ce que ledit copolymère peut éventuellement avant ou après la réaction de neutralisation totale ou partielle, être traité et séparé en plusieurs phases, selon des procédés statiques ou dynamiques connus de l'homme du métier, par un ou plusieurs solvants polaires appartenant préférentiellement au groupe 5 constitué par l'eau, le méthanol, l'éthanol, le propanol, l'isopropanol, les butanols, l'acétone, le tétrahydrofurane ou leurs mélanges. L'une des phases correspond alors au polymère utilisé selon l'invention. Cette utilisation est aussi caractérisée en ce qu'on met en oeuvre de 0,05 % à 5 %, préférentiellement de 0,1 % à 3 %, très préférentiellement de 0,1 % à 1 % en poids sec dudit copolymère, par rapport au poids sec de carbonate de calcium pendant le broyage à sec dudit carbonate. Cette utilisation est aussi caractérisée en ce que la composition à base d'un liant hydraulique est un ciment, un béton ou un mortier. Un deuxième objet de l'invention est constitué des compositions à base d'un liant hydraulique obtenues par utilisation du carbonate de calcium broyé à sec selon l'invention. 10 15 20 25 REVENDICATIONS 1 - Utilisation, dans une composition à base d'un liant hydraulique, d'un carbonate de calcium caractérisé en ce que ledit carbonate est broyé à sec en présence d'un agent d'aide au broyage d'une part, et en ce que l'agent d'aide au broyage d'autre part est un copolymère constitué : a) d'au moins un monomère anionique choisi parmi l'acide acrylique, l'acide méthacrylique et leurs mélanges, b) et d'au moins un monomère non ionique, de formule (I) : (I) dans laquelle : m, n, p et q sont des entiers tels que : m, n, p 150, q 1, et 5 5 (m+n+p)q 150, et préférentiellement 15 (m+n+p)q 2-éthylhexyle, les méthacrylates de méthyle, d'éthyle, les méthacrylates hydroxylés tels que ceux d'hydroxyéthyle et d'hydroxypropyle, ou parmi des monomères vinyliques aromatiques tels que préférentiellement le styrène, l'a-méthylstyrène, le styrène sulfonate, ou l'acide acrylamido-2-méthyl-2-propane-sulfonique, ou parmi les monomères organophosphatés, tels que préférentiellement les phosphates d'acrylate et de méthacrylate d'éthylène glycol, ou les phosphates d'acrylate et de méthacrylate d'oxyéthylène et / ou d'oxypropylène glycol, et de leurs mélanges. 2 - Utilisation selon la revendication 1, caractérisée en ce que ledit copolymère est constitué, exprimé en pourcentage en poids des monomères (la somme des pourcentages en poids de tous les monomères étant égale à 100 %) : a) de 0,5 % à 50 %, préférentiellement de 1 % à 25 %, très préférentiellement de 5 % à 20 %, d'au moins un monomère anionique choisi parmi l'acide acrylique, l'acide méthacrylique et leurs mélanges, 25 b) de 50 % à 99,5 %, préférentiellement de 75 % à 99 %, très préférentiellement de 80 % à 95 %, d'au moins un monomère non ionique, de formule (I) : R1 R2 R O O nr- n P R' O _qdans laquelle : m, n, p et q sont des entiers tels que : m, n, p 150, q > 1, et 5 (m+n+p)q 150, et préférentiellement 15 (m+n+p)q 3 - Utilisation, selon l'une des revendications 1 ou 2, caractérisée en ce que ledit copolymère est obtenu sous forme acide et éventuellement distillé, et est éventuellement partiellement ou totalement neutralisé par un ou plusieurs agents de neutralisation disposant d'un cation monovalent ou polyvalent, lesdits agents étant choisis préférentiellement parmi l'ammoniaque ou parmi les hydroxydes et / ou oxydes de calcium, de magnésium, ou parmi les hydroxydes de sodium, de potassium, de lithium, ou parmi les amines primaires, secondaires ou tertiaires aliphatiques et / ou cycliques telles que préférentiellement la st:éarylamine, les éthanolamines (mono-, di-, triéthanolamine), la mono et diéthylamine, la cyclohexylamine, la méthylcyclohexylamine, l'amino méthyl propanol, la morpholine, et de manière préférentielle en ce que l'agent de neutralisation est choisi parmi la triéthanolamine et l'hydroxyde de sodium. 4 - Utilisation, selon l'une des revendications 1 à 3, caractérisée en ce que ledit copolymère est obtenu par des procédés de polymérisation radicalaire en solution, en émulsion directe ou inverse, en suspension ou précipitation dans des solvants, en présence de systèmes catalytiques et d'agents de transfert, ou encore par des procédés de polymérisation radicalaire contrôlée et préférentiellement par la polymérisation contrôlée par des nitroxydes (NMP) ou par des cobaloxymes, par la polymérisation par transfert d'atome radicalaire (ATRP), par la polymérisation radicalaire contrôlée par des dérivés soufrés, choisis parmi des carbamates, des dithioesters ou des trithiocarbonates (RAFT) ou des xanthates. 5 - Utilisation, selon l'une des revendications 1 ou 4, caractérisée en ce que ledit copolymère peut éventuellement avant ou après la réaction de neutralisation totale ou partielle, être traité et séparé en plusieurs phases, selon des procédés statiques ou dynamiques connus de l'homme du métier, par un ou plusieurs solvants polaires appartenant préférentiellement au groupe constitué par l'eau, le méthanol, l'éthanol, le propanol,1'isopropanol, les butanols, l'acétone, le tétrahydrofurane ou leurs mélanges. 6 - Utilisation, selon l'une des revendications 1 à 5, caractérisée en ce qu'on met en oeuvre de 0,05 % à 5 %, préférentiellement de 0,1 % à 3 %, très préférentiellement de10 0,1 % à 1 % en poids sec dudit copolymère, par rapport au poids sec de carbonate de calcium pendant le broyage à sec dudit carbonate. 7 - Utilisation selon l'une des revendications 1 à 6, caractérisée en ce que la composition 5 à base d'un liant hydraulique est un ciment, un béton ou un mortier. 8 - Composition à base d'un liant hydraulique caractérisée en ce qu'elle est obtenue par utilisation du carbonate de calcium broyé à sec selon l'une des revendications 1 à 7